(57)【要約】      （修正有）【課題】本発明は、柔らかな肌触り、湿潤時の丈夫さ、そして、水洗時に詰まりにくいという特性を兼ね備えたトイレットペーパーを提供する。【解決手段】本発明は、第１面と、第１面とは反対側の第２面とを有する１プライのトイレットペーパーであって、第１面のハンドフィール値と、第２面のハンドフィール値の平均が６５．０以上であって、トイレットペーパーの湿潤破裂強度が１５０ｋＰａ以上であり、トイレットペーパーの水解性が４０秒以下であることを特徴とするトイレットペーパーに関する。【選択図】図１
2019088454.tif 000002
【特許請求の範囲】
【請求項１】
第１面と、前記第１面とは反対側の第２面とを有する１プライのトイレットペーパーであって、
前記第１面のハンドフィール値と、前記第２面のハンドフィール値の平均が６５．０以上であって、
前記トイレットペーパーの湿潤破裂強度が１５０ｋＰａ以上であり、
前記トイレットペーパーの水解性が４０秒以下であることを特徴とするトイレットペーパー。
【請求項２】
前記トイレットペーパーの１枚の厚さが６０μｍ以上１２０μｍ以下であり、
前記トイレットペーパーを１０枚重ねて測定した際の厚さが４００μｍ以上１２００μｍ以下である請求項１に記載のトイレットペーパー。
【請求項３】
前記トイレットペーパーの１枚の厚さをＡμｍとし、前記トイレットペーパーを１０枚重ねて測定した際の厚さをＢμｍとした場合、０．１５０≧Ａ／Ｂ≧０．１００である請求項１又は２に記載のトイレットペーパー。
【請求項４】
前記トイレットペーパーの１枚の比容積が２．５０ｃｍ3／ｇ以上７．００ｃｍ3／ｇ以下であり、
前記トイレットペーパーを１０枚重ねて測定した際の比容積が１．６６ｃｍ3／ｇ以上７．００ｃｍ3／ｇ以下である請求項１〜３のいずれか１項に記載のトイレットペーパー。
【請求項５】
前記トイレットペーパーの１枚の比容積をＣｃｍ3／ｇとし、前記トイレットペーパーを１０枚重ねて測定した際の比容積をＤｃｍ3／ｇとした場合、１．５０≧Ｃ／Ｄ≧１．００である請求項１〜４のいずれか１項に記載のトイレットペーパー。
【請求項６】
エンボス入りトイレットペーパーである請求項１〜５のいずれか１項に記載のトイレットペーパー。
【発明の詳細な説明】
【技術分野】
【０００１】
本発明は、１プライのトイレットペーパーに関する。
【背景技術】
【０００２】
ロール状もしくはシート状のトイレットペーパー製品は、トイレットペーパーウェブを１枚又は２枚以上に重ねたトイレットペーパーを所定の大きさに切断して製造される。一般的には長尺のトイレットペーパーがロール状に巻回されてなるロール状トイレットペーパーが多用されている。１枚のトイレットペーパーウェブからなるトイレットペーパーは１プライのトイレットペーパーと称され、２枚重ねのトイレットペーパーウェブからなるトイレットペーパーは２プライのトイレットペーパーと称されている。
【０００３】
ロール状トイレットペーパーは、ロールから巻き解かれ使用されるものであるから、使用時にはある程度の引張強度が要求される。また、トイレットペーパーは使用時には湿潤状態となり、その状態においてもある程度の丈夫さが要求される。一方で、トイレットペーパーは、直接肌に触れるものであるから、強度のみならず柔らかな肌触りも要求されている。従来、強度と良好な触感を実現するために、トイレットペーパーの坪量や厚みを適切な範囲に調整すること等が検討されている（例えば、特許文献１及び２）。
【先行技術文献】
【特許文献】
【０００４】
【特許文献１】特開２００４−２０９１５０号公報
【特許文献２】特開２０１３−２１７００４号公報
【発明の概要】
【発明が解決しようとする課題】
【０００５】
しかしながら、特許文献１及び２で開示されたトイレットペーパーにおいても、湿潤状態における丈夫さと、柔らかな肌触りが両立されたものはなく、さらなる改善が求められていた。
また、近年、水洗トイレにおいては節水化も進められており、特に節水型水洗トイレにおいては、水洗時にトイレットペーパーの詰まりが発生しないことも重要事項となっている。
【０００６】
そこで本発明者らは、このような従来技術の課題を解決するために、柔らかな肌触り、湿潤時の丈夫さ、そして、水洗時に詰まりにくいという特性を兼ね備えたトイレットペーパーを提供することを目的として検討を進めた。
【課題を解決するための手段】
【０００７】
上記の課題を解決するために鋭意検討を行った結果、本発明者らは、トイレットペーパーにおける特定の物性値を所定の範囲内とすることにより、柔らかな肌触り、湿潤時の丈夫さ、及び、水洗時に詰まりにくいという特性を兼ね備えたトイレットペーパーが得られることを見出した。
具体的に、本発明は、以下の構成を有する。
【０００８】
［１］  第１面と、第１面とは反対側の第２面とを有する１プライのトイレットペーパーであって、
第１面のハンドフィール値と、第２面のハンドフィール値の平均が６５．０以上であって、
トイレットペーパーの湿潤破裂強度が１５０ｋＰａ以上であり、
トイレットペーパーの水解性が４０秒以下であることを特徴とするトイレットペーパー。
［２］  トイレットペーパーの１枚の厚さが６０μｍ以上１２０μｍ以下であり、
トイレットペーパーを１０枚重ねて測定した際の厚さが４００μｍ以上１２００μｍ以下である［１］に記載のトイレットペーパー。
［３］  トイレットペーパーの１枚の厚さをＡμｍとし、トイレットペーパーを１０枚重ねて測定した際の厚さをＢμｍとした場合、０．１５０≧Ａ／Ｂ≧０．１００である［１］又は［２］に記載のトイレットペーパー。
［４］  トイレットペーパーの１枚の比容積が２．５０ｃｍ3／ｇ以上７．００ｃｍ3／ｇ以下であり、
トイレットペーパーを１０枚重ねて測定した際の比容積が１．６６ｃｍ3／ｇ以上７．００ｃｍ3／ｇ以下である［１］〜［３］のいずれかに記載のトイレットペーパー。
［５］  トイレットペーパーの１枚の比容積をＣｃｍ3／ｇとし、トイレットペーパーを１０枚重ねて測定した際の比容積をＤｃｍ3／ｇとした場合、１．５０≧Ｃ／Ｄ≧１．００である［１］〜［４］のいずれかに記載のトイレットペーパー。
［６］  エンボス入りトイレットペーパーである［１］〜［５］のいずれかに記載のトイレットペーパー。
【発明の効果】
【０００９】
本発明によれば、柔らかな肌触り、湿潤時の丈夫さ、及び、水洗時に詰まりにくいという特性を兼ね備えたトイレットペーパーを得ることができる。
【図面の簡単な説明】
【００１０】
【図１】図１は、本発明のトイレットペーパーの構成を説明する概略図である。
【発明を実施するための形態】
【００１１】
以下において、本発明について詳細に説明する。以下に記載する構成要件の説明は、代表的な実施形態や具体例に基づいてなされることがあるが、本発明はそのような実施形態に限定されるものではない。
【００１２】
（トイレットペーパー）
本発明は、第１面と、第１面とは反対側の第２面とを有する１プライのトイレットペーパーに関する。本発明のトイレットペーパーの第１面のハンドフィール値と、第２面のハンドフィール値の平均は６５．０以上であり、本発明のトイレットペーパーの湿潤破裂強度は１５０ｋＰａ以上である。また、本発明のトイレットペーパーの水解性は４０秒以下である。
【００１３】
本発明のトイレットペーパーは、上記構成を有するため、湿潤時に十分な丈夫さを発揮しつつも、柔らかな肌触りを有するものである。さらに、本発明のトイレットペーパーは、水洗時に詰まりにくいという特性も有する。このように、本発明のトイレットペーパーは、湿潤時における丈夫さと、柔らかな肌触りという両立が困難な２つの特性を兼ね備えたものであり、使用時における実用的耐久強度と、優れた触感の両方を兼ね備えたものである。さらに、本発明は、水洗時にトイレットペーパーが詰まるという課題も同時に解決し得たものである。本発明のトイレットペーパーは、節水型トイレにおける使用にも適している。
【００１４】
本発明のトイレットペーパーは１プライのトイレットペーパーである。１プライのトイレットペーパーは、１枚のトイレットペーパーウェブからなるトイレットペーパーである。
【００１５】
本発明のトイレットペーパーは、ロール状トイレットペーパーであることが好ましく、このようなロール状トイレットペーパーは、トイレットロールと称されることもある。ここで、ロール状トイレットペーパーの第１面とは、トイレットペーパーをロール状に巻き取った際にロールの外周面に配される面のことをいう。また、トイレットペーパーの第２面は、トイレットペーパーをロール状に巻き取った際にロールの内周面に配される面である。
図１は本発明のトイレットペーパーの構成を説明する図である。ロール状トイレットペーパー１０は外周面Ｐと内周面Ｑを有する。図１（ａ）において点線で囲った部分の構成の拡大図が図１（ｂ）である。図１（ｂ）にはトイレットペーパーウェブ１の構成が示されており、外周面に配される面が第１面２であり、内周面に配される面が第２面４となっている。
【００１６】
本発明のトイレットペーパーの第１面のハンドフィール値（以下、ＨＦ値ともいう）と、第２面のハンドフィール値の平均は６５．０以上であればよく、７０．０以上であることが好ましく、７３．０以上であることがより好ましく、７４．０以上であることがさらに好ましく、７５．０以上であることが特に好ましい。ＨＦ値は、柔らかさや滑らかさの要素を示す指標である。本発明は、１プライのトイレットペーパーに特に適したＨＦ値を見出したものであり、加えて他の条件も同時に満たすことにより、使用時における実用的耐久強度、優れた触感及び水洗時に詰まりにくいという水洗時高機能性の全てを兼ね備えたトイレットペーパーの開発に成功したものである。特に、ＨＦ値を上記下限値以上とすることにより、トイレットペーパーの柔らかさと水洗時に詰まりにくいという特性を両立することが可能となる。
【００１７】
ここで、ハンドフィール値（ＨＦ値）は、ティシューソフトネスアナライザー（Ｅｍｔｅｃ  Ｅｌｅｃｔｒｏｎｉｃ  ＧｍｂＨ社製）を用いて、以下の測定方法によって測定することができる。
まず、ティシューソフトネスアナライザーのサンプル台に、直径１１２．８ｍｍの円形にカットしたサンプルを設置する。このサンプルに対し、ブレード付きローターを１００ｍＮの押し込み圧力をかけて上方から押し込む。その後、ブレード付きローターを回転数が２．０回転／秒となるように回転させ、その時の振動周波数を測定する。
また、直径１１２．８ｍｍの円形にカットした別のサンプルに対し、ブレード付きローターを１００ｍＮと、６００ｍＮの圧力で押し込んだ際の上下方向の変形変位量を算出する。ＨＦ値は、振動周波数と変形変位量から、算出される値であり、計算のアルゴリズムはＴＰ  ＩＩを用いることができる。
ＨＦ値を算出する際は、各サンプルの第１面（外面）と第２面（内面）についてそれぞれ１０回ずつ行い、第１面及び第２面について各々平均値を算出する。そのように算出された２つの平均値から、ＨＦ値の平均値を算出し、それを本発明におけるＨＦ値とする。
なお、上記サンプルの測定はＩＳＯ１８７に準拠した環境（温度２３±１℃、相対湿度５０±２％）で行う。また、測定の際には、付属の説明書に従い標準サンプル（ｅｍｅｔｅｃ  ｒｅｆ．２Ｘ（ｎｎ．ｎ））で校正し、アルゴリズムをＴＰ  ＩＩに設定する。計算ソフトウェアとしてはｅｍｅｔｅｃ  ｍｅａｓｕｒｅｍｅｎｔ  ｓｙｓｔｅｍ  ｖｅｒ．３．２２を使用する。
【００１８】
本発明のトイレットペーパーの湿潤破裂強度は１５０ｋＰａ以上であればよく、１６０ｋＰａ以上であることが好ましく、１８０ｋＰａ以上であることがより好ましく、１９０ｋＰａ以上であることがさらに好ましく、２００ｋＰａ以上であることが特に好ましい。また、湿潤破裂強度は、５００ｋＰａ以下であることが好ましく、４５０ｋＰａ以下であることがより好ましく、４００ｋＰａ以下であることがさらに好ましく、３５０ｋＰａ以下であることが特に好ましい。トイレットペーパーの湿潤破裂強度を上記範囲内とすることにより、湿潤状態における丈夫さがより効果的に発揮され、かつ水洗時に詰まりが発生することを抑制することができる。なお、トイレットペーパーの湿潤破裂強度を１５０ｋＰａ以上２００ｋＰａ未満とすることにより、水洗時のトイレットペーパーのほぐれ易さをより効果的に高めることも可能となる。
【００１９】
本発明のトイレットペーパーの含水率（％）をｘとし、トイレットペーパーの湿潤破裂強度（ｋＰａ）をｙとした場合、ｙ≦−８．０ｘ＋１９１０であることが好ましく、ｙ≦−７．０ｘ＋１６９０であることがより好ましく、ｙ≦−６．０ｘ＋１４７０であることがより好ましい。またｙは１５０以上であればよく、１６０以上であることが好ましく、１８０以上であることがより好ましく、１９０以上であることがさらに好ましく、２００以上であることが特に好ましい。ここで、ｘは１７０以上２００以下である。
このように、トイレットペーパーの含水率と湿潤破裂強度は所定の条件を満たすものであることが好ましく、これにより、湿潤時に十分な丈夫さを発揮しつつも、柔らかな肌触りと水洗時に詰まりにくいという特性が達成されやすくなる。
ここで、トイレットペーパーの湿潤破裂強度は以下のように測定される。
まずトイレットペーパーを５×５ｃｍに切り出し、６０枚重ねた試験片を作製し、重量を測定する。上記試験片を２３℃の純水に浸漬させた後、ろ紙（東洋濾紙株式会社  標準用ろ紙Ｎｏ．２６）で余分な水分を取り除き、再び重量を測定する。なお純水への浸漬から引き上げられた６０枚重ねの試験片は、破れなどの破損が無いことを確認したのち、その上下にろ紙を数枚ずつ重ねた後、垂直方向からのプレス作業により、均一な脱水を行う。垂直方向からのプレス作業は、試験片からの脱水が均一であればよく、試験片の含水率が１７０％以上２００％以下となるように適宜調節することができる。プレス作業後の試験片の含水率が１７０％以上２００％以下あることを確認した後、低圧型破裂試験機（熊谷理機工業株式会社製、２０２１−Ｃ）にて破裂強度（ｋＰａ）を測定する。６回の測定の平均値を算出して湿潤破裂強度とする。なお湿潤破裂強度の測定は、ＩＳＯ１８７に準拠した環境（温度２３±１℃、相対湿度５０±２％）で行う。
なお、トイレットペーパーの含水率は、下記の式により算出される値である。
含水率（％）＝（浸漬前後の試験片重量差）×１００／浸漬前の試験片重量
【００２０】
本発明のトイレットペーパーの水解性は、４０秒以下であればよく、３５秒以下であることが好ましく、３０秒以下であることがより好ましく、２５秒以下であることがさらに好ましく、２０秒以下であることが特に好ましい。トイレットペーパーの水解性を上記範囲内とすることにより、水洗トイレの排水口等において紙詰まりの発生を抑制することができる。
本明細書におけるトイレットペーパーの水解性は、ＪＩＳ  Ｐ  ４５０１に準拠して測定したものであり、５回の測定の平均値である。本発明のトイレットペーパーは、湿潤状態における丈夫さに優れている一方で優れた水解性を有するものである。
【００２１】
本発明のトイレットペーパーの１枚の厚さは、６０μｍ以上であることが好ましく、７５μｍ以上であることがより好ましく、８０μｍ以上であることがさらに好ましく、９０μｍ以上であることが特に好ましい。また、トイレットペーパーの１枚の厚さは、１４０μｍ以下であることが好ましく、１２０μｍ以下であることがより好ましい。中でも、トイレットペーパーの１枚の厚さは、６０μｍ以上１２０μｍ以下であることが好ましく、７５μｍ以上１２０μｍ以下であることがより好ましい。
【００２２】
本発明のトイレットペーパーを１０枚重ねて測定した際の厚さは、４００μｍ以上であることが好ましく、６００μｍ以上であることがより好ましく、７００μｍ以上であることがさらに好ましく、８００μｍ以上であることが特に好ましい。また、トイレットペーパーを１０枚重ねて測定した際の厚さは、１４００μｍ以下であることが好ましく、１２００μｍ以下であることがより好ましく、１１００μｍ以下であることがさらに好ましい。中でも、トイレットペーパーを１０枚重ねて測定した際の厚さは、４００μｍ以上１２００μｍ以下であることが好ましく、６００μｍ以上１２００μｍ以下であることがより好ましい。
【００２３】
ここで、トイレットペーパーの１枚の厚さをＡμｍとし、トイレットペーパーを１０枚重ねて測定した際の厚さをＢμｍとした場合、Ａ／Ｂ≧０．１００であることが好ましく、０．１５０≧Ａ／Ｂ≧０．１００であることがより好ましく、０．１４０≧Ａ／Ｂ≧０．１００であることがより好ましい。
Ａ／Ｂ≧０．１００であるということは、トイレットペーパーを１０枚重ねて測定した際の厚さがトイレットペーパーの１枚の厚さを１０倍にした値以下であることを意味している。通常のトイレットペーパーにおいては、トイレットペーパーを１０枚重ねて測定した際の厚さは、エンボスやその他の凹凸形状によりトイレットペーパーの１枚の厚さを１０倍にした値（計算値）よりも大きいことが予想される。しかし、本発明においては、トイレットペーパーを１０枚重ねて測定した際の厚さがトイレットペーパーの１枚の厚さを１０倍にした値以下となっている。これにより、本発明のトイレットペーパーは、重ねた際にコンパクトな形状となりやすい。すなわち、トイレットペーパーの使用時に、肌に直接触れる１枚は十分な厚みを持ちながらも、使用後はコンパクトな形状であるため水洗時にトイレットペーパーが詰まる恐れが低減されている。さらに、本発明のトイレットペーパーにおいては、Ａ／Ｂの値を所定範囲内とすることにより柔らかい肌触りが発揮されやすくなっている。
【００２４】
トイレットペーパーの１枚の厚さは、厚さ計（ハイブリッジ製作所製）を用いて、測定子を１秒間に１ｍｍ以下の速度でサンプル上へ降ろした後、１０秒経過後の値を読み取ることで測定される。トイレットペーパーの１枚の厚さは８サンプルの平均値を算出した値である。紙厚の測定は、ＩＳＯ１８７に準拠した環境（温度２３±１℃、相対湿度５０±２％）で行う。
また、トイレットペーパーを１０枚重ねて測定した際の厚さを測定する際も同様にして測定を行う。具体的には、トイレットペーパーを１０枚重ね、厚さ計（ハイブリッジ製作所製）を用いて、測定子を１秒間に１ｍｍ以下の速度でサンプル上へ降ろした後、１０秒経過後の値を読み取ることで測定される。１０枚の紙厚は１０枚重ねのサンプル８箇所で厚さを測定し、その平均値を算出する。
【００２５】
本発明のトイレットペーパーの坪量は、１７．０ｇ／ｍ2以上であることが好ましく、１８．０ｇ／ｍ2以上であることがより好ましく、１９．０ｇ／ｍ2以上であることがさらに好ましく、２０．０ｇ／ｍ2以上であることが特に好ましい。また、本発明のトイレットペーパーの坪量は、２６．０ｇ／ｍ2以下であることが好ましく、２５．０ｇ／ｍ2以下であることがより好ましく、２４．０ｇ／ｍ2以下であることがさらに好ましく、２３．０ｇ／ｍ2以下であることが特に好ましい。トイレットペーパーの坪量と厚みを上記範囲内とすることにより、湿潤状態における実用的強度を保持しつつも、柔らかな肌触りを達成することができ、さらに水洗時に詰まりが発生することを抑制することができる。なお、トイレットペーパーの坪量はＪＩＳ  Ｐ  ８１２４に準拠して測定する。
【００２６】
本発明のトイレットペーパーの１枚の比容積は、２．５０ｃｍ3／ｇ以上であることが好ましく、３．００ｃｍ3／ｇ以上であることがより好ましく、４．００ｃｍ3／ｇ以上であることがさらに好ましい。また、本発明のトイレットペーパーの１枚の比容積は、７．００ｃｍ3／ｇ以下であることが好ましく、６．５０ｃｍ3／ｇ以下であることがより好ましく、５．５０ｃｍ3／ｇ以下であることがさらに好ましい。
また、本発明のトイレットペーパーの１０枚の比容積は、１．６６ｃｍ3／ｇ以上であることが好ましく、２．００ｃｍ3／ｇ以上であることがより好ましく、２．６６ｃｍ3／ｇ以上であることがさらに好ましい。また、本発明のトイレットペーパーの１０枚の比容積は、７．００ｃｍ3／ｇ以下であることが好ましく、６．５０ｃｍ3／ｇ以下であることがより好ましく、５．５０ｃｍ3／ｇ以下であることがさらに好ましい。
なお、トイレットペーパーの１枚の比容積は、以下の式にて計算する。
１枚の比容積（ｃｍ3／ｇ）＝１枚の紙厚（μｍ）／１枚の坪量（ｇ／ｍ2）
また、トイレットペーパーの１０枚の比容積は、以下の式にて計算する。
１０枚の比容積（ｃｍ3／ｇ）＝１０枚の紙厚（μｍ）／１０枚の坪量（ｇ／ｍ2）
ここでトイレットペーパー１０枚の坪量（ｇ／ｍ2）とは、トイレットペーパー１枚当たりの坪量（ｇ／ｍ2）に１０を乗じた、１０枚分の坪量のことを指す。
【００２７】
本発明のトイレットペーパーの密度は、０．１４ｇ／ｃｍ3以上であることが好ましく、０．１５ｇ／ｃｍ3以上であることがより好ましく、０．１８ｇ／ｃｍ3以上であることがさらに好ましい。また、本発明のトイレットペーパーの密度は、０．４０ｇ／ｃｍ3以下であることが好ましく、０．３３ｇ／ｃｍ3以下であることがより好ましく、０．２５ｇ／ｃｍ3以下であることがさらに好ましい。
また、本発明のトイレットペーパーの１０枚の密度は、０．１５ｇ／ｃｍ3以上であることが好ましく、０．２０ｇ／ｃｍ3以上であることがより好ましく、０．２５ｇ／ｃｍ3以上であることがさらに好ましい。また、本発明のトイレットペーパーの密度は、０．４０ｇ／ｃｍ3以下であることが好ましく、０．３２ｇ／ｃｍ3以下であることがより好ましく、０．３０ｇ／ｃｍ3以下であることがさらに好ましい。
なお、トイレットペーパーの１枚の密度は、以下の式にて計算する。
１枚の密度（ｇ／ｃｍ3）＝１枚の坪量（ｇ／ｍ2）／１枚の紙厚（μｍ）
また、トイレットペーパーの１０枚の密度は、以下の式にて計算する。
１０枚の密度（ｇ／ｃｍ3）＝１０枚の坪量（ｇ／ｍ2）／１０枚の紙厚（μｍ）
トイレットペーパーの比容積と密度を上記範囲内とすることにより、湿潤状態における実用的強度を保持しつつも、柔らかな肌触りを達成することができ、水洗時に詰まりが発生することを抑制することができる。従来、１プライのトイレットペーパーにおいては、ボリューム感を持たせるために、トイレットペーパーの比容積を高くし、密度を低くすることが検討されてきた。しかし、トイレットペーパーの比容積を高くし、密度を低くした場合、水洗時の詰まりの発生の原因となることがある。そこで、本発明においては、トイレットペーパーの比容積と密度を上記範囲内に調節することにより、トイレットペーパーを使用する際に感じるボリューム感を高めつつも、水洗時に詰まりにくいという特性を両立させやすくしている。
【００２８】
本発明においては、トイレットペーパーの１枚の比容積をＣｃｍ3／ｇとし、トイレットペーパーを１０枚重ねて測定した際の比容積をＤｃｍ3／ｇとした場合、Ｃ／Ｄ≧１．００であることが好ましく、１．５０≧Ｃ／Ｄ≧１．００であることがより好ましく、１．４０≧Ｃ／Ｄ≧１．００であることがさらに好ましい。Ｃ／Ｄ≧１．００であるということは、トイレットペーパーを１０枚重ねて測定した際の比容積がトイレットペーパーの１枚の比容積以下であることを意味している。これにより、本発明のトイレットペーパーは、重ねた際にコンパクトな形状となりやすい。すなわち、トイレットペーパーの使用時に、肌に直接触れる１枚は十分なボリューム感を持ちながらも、使用後はコンパクトな形状であるため水洗時にトイレットペーパーが詰まる恐れが低減されている。さらに、本発明のトイレットペーパーにおいては、Ｃ／Ｄの値を所定範囲内とすることにより柔らかい肌触りを発揮しやすくなっている。
【００２９】
本発明のトイレットペーパーの長さ方向の湿潤引張強度は、０．３０Ｎ／１５ｍｍ以上であることが好ましく、０．３５Ｎ／１５ｍｍ以上であることがより好ましく、０．４０Ｎ／１５ｍｍ以上であることがさらに好ましい。トイレットペーパーの長さ方向の湿潤引張強度は、１．００Ｎ／１５ｍｍ以下であることが好ましく、０．９０Ｎ／１５ｍｍ以下であることがさらに好ましく、０．８０Ｎ／１５ｍｍ以下であることがより好ましい。
また、本発明のトイレットペーパーの幅方向の湿潤引張強度は、０．１８Ｎ／１５ｍｍ以上であることが好ましく、０．２０Ｎ／１５ｍｍ以上であることがより好ましく、０．２２Ｎ／１５ｍｍ以上であることがさらに好ましい。トイレットペーパーの幅方向の湿潤引張強度は０．４５Ｎ／１５ｍｍ以下であることが好ましく、０．４０Ｎ／１５ｍｍ以下であることがより好ましい。
本発明においては、湿潤引張強度の値を上記範囲内とすることにより、トイレットペーパーの第１面と第２面のＨＦ値の平均を所望の範囲に調整することが容易になり、かつトイレットペーパーの湿潤破裂強度を所定値以上とすることが容易となる。
ここで、本明細書におけるトイレットペーパーの湿潤引張強度は、トイレットペーパーを幅１５ｍｍ、スパン長１００ｍｍにカットしたサンプルを６枚重ね、サンプル中央部に０．１ｍｌの水を滴下し１秒後、引張速度５０ｍｍ／分の条件で測定をし、１０回の測定の平均を算出した値である。湿潤引張強度の測定には、例えば、横型引張試験機（熊谷理機工業株式会社製）を用いることができる。なお、湿潤引張強度の測定は、ＩＳＯ１８７に準拠した環境（温度２３±１℃、相対湿度５０±２％）で行う。
【００３０】
本発明のトイレットペーパーの長さ方向の湿潤引張強度（Ｎ／１５ｍｍ）をＴｗとし、トイレットペーパーの幅方向の湿潤引張強度（Ｎ／１５ｍｍ）をＹｗとした場合、ＴｗとＹｗの幾何平均値は、０．３０Ｎ／１５ｍｍ以上であることが好ましく、０．３５Ｎ／１５ｍｍ以上であることがより好ましい。また、ＴｗとＹｗの幾何平均値は、０．７０Ｎ／１５ｍｍ以下であることが好ましく、０．６０Ｎ／１５ｍｍ以下であることがより好ましい。
【００３１】
本発明のトイレットペーパーの長さ方向の湿潤引張強度（Ｎ／１５ｍｍ）をＴｗとし、トイレットペーパーの幅方向の湿潤引張強度（Ｎ／１５ｍｍ）をＹｗとした場合、Ｔｗ／Ｙｗは２．８０以下であることが好ましく、２．７０以下であることがより好ましく、２．６０以下であることがさらに好ましい。なお、Ｔｗ／Ｙｗは１．２０以上であることが好ましく、１．３０以上であることがより好ましい。
本発明においては、Ｔｗ／Ｙｗの値を上記範囲内とすることにより、トイレットペーパーの第１面と第２面のＨＦ値の平均を所望の範囲に調整することが容易になり、かつトイレットペーパーの湿潤破裂強度を所定値以上とすることが容易となる。
【００３２】
本発明のトイレットペーパーの長さ方向の乾燥引張強度は、０．８０Ｎ／１５ｍｍ以上であることが好ましく、０．９０Ｎ／１５ｍｍ以上であることがより好ましく、０．９５Ｎ／１５ｍｍ以上であることがさらに好ましい。トイレットペーパーの長さ方向の乾燥引張強度は、１．６０Ｎ／１５ｍｍ以下であることが好ましく、１．５０Ｎ／１５ｍｍ以下であることがより好ましく、１．４０Ｎ／１５ｍｍ以下であることがさらに好ましい。
また、本発明のトイレットペーパーの幅方向の乾燥引張強度は、０．２０Ｎ／１５ｍｍ以上であることが好ましく、０．２５Ｎ／１５ｍｍ以上であることがより好ましく、０．３０Ｎ／１５ｍｍ以上であることがさらに好ましい。トイレットペーパーの幅方向の乾燥引張強度は０．６０Ｎ／１５ｍｍ以下であることが好ましく、０．５０Ｎ／１５ｍｍ以下であることがより好ましい。
本発明においては、乾燥引張強度の値を上記範囲内とすることにより、トイレットペーパーの第１面と第２面のＨＦ値の平均を所望の範囲に調整することが容易になり、かつトイレットペーパーの湿潤破裂強度を所定値以上とすることが容易となる。
ここで、本明細書におけるトイレットペーパーの乾燥引張強度は、トイレットペーパーを幅１５ｍｍ、スパン長１００ｍｍにカットしたサンプルを、引張速度５０ｍｍ／分の条件で測定をし、６回の測定の平均を算出した値である。乾燥引張強度の測定には、例えば、横型引張試験機（熊谷理機工業株式会社製）を用いることができる。なお、乾燥引張強度の測定は、ＩＳＯ１８７に準拠した環境（温度２３±１℃、相対湿度５０±２％）で行う。
【００３３】
本発明のトイレットペーパーの長さ方向の乾燥引張強度（Ｎ／１５ｍｍ）をＴｄとし、トイレットペーパーの幅方向の乾燥引張強度（Ｎ／１５ｍｍ）をＹｄとした場合、ＴｄとＹｄの幾何平均値は、０．５０Ｎ／１５ｍｍ以上であることが好ましく、０．５５Ｎ／１５ｍｍ以上であることがより好ましい。また、ＴｄとＹｄの幾何平均値は１．００Ｎ／１５ｍｍ以下であることが好ましく、０．９５Ｎ／１５ｍｍ以下であることがより好ましく、０．９０Ｎ／１５ｍｍ以下であることがさらに好ましい。
【００３４】
本発明のトイレットペーパーの長さ方向の乾燥引張強度（Ｎ／１５ｍｍ）をＴｄとし、トイレットペーパーの幅方向の乾燥引張強度（Ｎ／１５ｍｍ）をＹｄとした場合、Ｔｄ／Ｙｄは５．００以下であることが好ましく、４．７５以下であることがより好ましく、４．５０以下であることがさらに好ましい。また、Ｔｄ／Ｙｄは１．５０以上であることが好ましく、２．００以上であることがより好ましい。本発明においては、Ｔｄ／Ｙｄの値を上記範囲内とすることにより、トイレットペーパーの第１面と第２面のＨＦ値の平均を所望の範囲に調整することが容易になり、かつトイレットペーパーの湿潤破裂強度を所定値以上とすることが容易となる。
【００３５】
本発明のトイレットペーパーの長さ方向の伸び率（％）は、８．０％以上であることが好ましく、１０．０％以上であることがより好ましく、１２．０％以上であることがさらに好ましい。また、トイレットペーパーの長さ方向の伸び率（％）は、２２．０％以下であることが好ましく、２０．０％以下であることがより好ましい。
トイレットペーパーの幅方向の伸び率（％）は、３．０％以上であることが好ましく、３．５％以上であることがより好ましい。また、トイレットペーパーの幅方向の伸び率（％）は、１０．０％以下であることが好ましく、８．０％以下であることがより好ましい。
ここで、本明細書におけるトイレットペーパーの伸び率は、トイレットペーパーを幅１５ｍｍ、スパン長１００ｍｍにカットしたサンプルを、引張速度５０ｍｍ／分の条件で測定し、６回の測定の平均を算出した値である。なお、伸び率の測定は、ＩＳＯ１８７に準拠した環境（温度２３±１℃、相対湿度５０±２％）で行う。
そして以下の式より、伸び率（％）を算出する。
伸び率（％）＝  試料の伸び量（ｍｍ）×１００ ／スパン長（ｍｍ）
【００３６】
本発明のトイレットペーパーは、エンボス入りトイレットペーパーであることが好ましい。すなわち、トイレットペーパーにはエンボス加工が施されていることが好ましい。これにより、トイレットペーパーの柔らかな肌触りや厚み感という特性が達成されやすくなる。
【００３７】
（繊維原料）
本発明のトイレットペーパーは、繊維原料を含むスラリーを抄紙することによって得られる。繊維原料としては、パルプを用いることが好ましい。パルプとしては、木材パルプ、非木材パルプ、脱墨パルプを挙げることができる。木材パルプとしては例えば、広葉樹パルプ（広葉樹クラフトパルプ（ＬＫＰ））、針葉樹パルプ（針葉樹クラフトパルプ（ＮＫＰ））、サルファイトパルプ（ＳＰ）、溶解パルプ（ＤＰ）、ソーダパルプ（ＡＰ）、未晒しクラフトパルプ（ＵＫＰ）、酸素漂白クラフトパルプ（ＯＫＰ）等の化学パルプ等が挙げられる。また、セミケミカルパルプ（ＳＣＰ）、ケミグラウンドウッドパルプ（ＣＧＰ）等の半化学パルプ、砕木パルプ（ＧＰ）、サーモメカニカルパルプ（ＴＭＰ、ＢＣＴＭＰ）等の機械パルプ等が挙げられるが、特に限定されない。非木材パルプとしてはコットンリンターやコットンリント等の綿系パルプ、麻、麦わら、バガス等の非木材系パルプ、ホヤや海草等から単離されるセルロース、キチン、キトサン等が挙げられるが、特に限定されない。脱墨パルプとしては古紙を原料とする脱墨パルプが挙げられるが、特に限定されないパルプは上記の１種を単独で用いてもよいし、２種以上混合して用いてもよい。
【００３８】
繊維原料として針葉樹パルプが用いられる場合は、針葉樹パルプの含有量は、トイレットペーパーに含まれるパルプ成分の全質量に対して、２０質量％よりも多いことが好ましく、２５質量％以上であることがより好ましく、３０質量％以上であることがさらに好ましい。また、針葉樹パルプの含有量は、トイレットペーパーに含まれるパルプ成分の全質量に対して、８０質量％以下であることが好ましく、７０質量％以下であることがより好ましい。
【００３９】
繊維原料としては、針葉樹パルプと広葉樹パルプを併用することが好ましい。すなわち、トイレットペーパーには、針葉樹パルプの他に広葉樹パルプがさらに含まれることが好ましい。広葉樹パルプの含有量は、トイレットペーパーに含まれるパルプ成分の全質量に対して、２０質量％以上であることが好ましく、３０質量％以上であることがより好ましい。また、広葉樹パルプの含有量は、トイレットペーパーに含まれるパルプ成分の全質量に対して、８０質量％以下であることが好ましく、７５質量％以下であることがより好ましく、７０質量％以下であることがさらに好ましい。
【００４０】
繊維原料として用いる針葉樹パルプの長さ加重平均繊維長は０．５０ｍｍよりも大きいことが好ましく、５．００ｍｍ以下であることが好ましい。
繊維原料として用いる広葉樹パルプの長さ加重平均繊維長は０．５０ｍｍ以上であることが好ましく、２．００ｍｍ以下であることが好ましい。
なお、上記繊維原料の長さ加重平均繊維長は、原料としての繊維長であり、叩解処理等を施す前の繊維長である。
【００４１】
なお、トイレットペーパー中に含有される繊維成分（パルプ成分）の長さ加重平均繊維長（製品離解繊維長）は０．５０ｍｍ以上であることが好ましく、０．６０ｍｍ以上であることがより好ましい。また、繊維成分（パルプ成分）の長さ加重平均繊維長（製品離解繊維長）は５．００ｍｍ以下であることが好ましく、４．００ｍｍ以下であることがより好ましく、３．００ｍｍ以下であることがさらに好ましく、２．００ｍｍ以下であることがより好ましい。
ここで、トイレットペーパー中に含有される繊維成分（パルプ成分）の長さ加重平均繊維長は、トイレットペーパー中に含有される繊維成分（パルプ成分）を離解して得られる繊維成分の繊維長であり、離解繊維長と呼ぶこともある。繊維成分（パルプ成分）として、針葉樹パルプと広葉樹パルプが併用されている場合は、両方のパルプの繊維長から離解繊維長の長さ加重平均繊維長が算出される。離解繊維長は、以下の測定方法で算出された繊維長である。
まずトイレットペーパーを水に離解させて得られた繊維分散スラリーを作製する。繊維分散スラリーは、４ｇのトイレットペーパーを２００ｍｌの水に入れ、４５００ｒｐｍで離解機を運転し、十分に離解するまで攪拌させることにより得る。得られた繊維分散スラリーを０．０１質量％以上０．０２質量％以下になるように希釈し、希釈液を作製する。この希釈液１０ｍｌに含まれる繊維成分の投影長さを、繊維長測定装置（メッツォオートメーション社製、カヤーニファイバーラボＶｅｒ４．０）を用いて測定し、離解繊維の長さ加重平均値を算出する。
【００４２】
トイレットペーパー中に含有される繊維成分（パルプ成分）のフリーネスの上限、下限は特に限定されるものではないが、３５０ｍｌ以上であることが好ましく、４００ｍｌ以上であることがより好ましく、４５０ｍｌ以上であることがさらに好ましい。また、フリーネスは７００ｍｌ以下であることが好ましい。
フリーネスは、ＪＩＳ  Ｐ  ８１２１に規定するカナダ標準ろ水度（Ｃ．Ｓ．Ｆ．）で示される値であり、繊維の叩解の度合いを示す値である。繊維の叩解は、繊維を分散させた紙料（スラリー）に対して、ビーダー、ディスクリファイナー等の公知の叩解機を用いて実施することができる。通常、繊維のフリーネスの値が小さいほど、叩解の度合いが強く、叩解による繊維の損傷が大きくてフィブリル化が進行している。繊維のフィブリル化が進行すると繊維間の結合点数が増加するため、強度が向上する。すなわち、本発明において乾燥引張強度と湿潤引張強度を好ましい範囲とするために、フリーネスは適宜調節することができる。
【００４３】
（任意成分）
本発明のトイレットペーパーには、繊維原料の他に任意成分が含まれていてもよい。任意成分としては、例えば、乾燥紙力剤、湿潤紙力剤、柔軟剤等を挙げることができる。乾燥紙力剤としては、例えば、カチオン化澱粉、ポリアクリルアミド（ＰＡＭ）、カルボキシメチルセルロース（ＣＭＣ）等を挙げることができる。湿潤紙力剤としては、ポリアミドエピクロロヒドリン、尿素、メラミン、熱架橋性ポリアクリルアミド等を挙げることができる。柔軟剤としては、例えば、アニオン系界面活性剤、ノニオン系界面活性剤、カチオン系界面活性剤等を挙げることができる。上記の任意成分は１種単独で用いてもよく、２種以上を併用してもよい。
【００４４】
トイレットペーパーに湿潤紙力剤が含まれている場合は、湿潤紙力剤の含有量は、トイレットペーパーに含まれる繊維成分の１００質量部に対して、０．００１質量部以上０．２０質量部以下であることが好ましい。
また、トイレットペーパーに柔軟剤が含まれている場合は、柔軟剤の含有量は、トイレットペーパーに含まれる繊維成分の１００質量部に対して、０．０１質量部以上０．５０質量部以下であることが好ましい。
さらに、トイレットペーパーに乾燥紙力剤が含まれている場合は、乾燥紙力剤の含有量は、トイレットペーパーに含まれる繊維成分の１００質量部に対して、０．０１質量部以上１．００質量部以下であることが好ましい。本発明において乾燥引張強度と湿潤引張強度を好ましい範囲とするために、添加薬品は適宜調節することができる。
【００４５】
（トイレットペーパーの製造方法）
本発明のトイレットペーパーの製造方法は、繊維原料を含むスラリーを抄紙し、１プライのトイレットペーパーウェブを得る工程を含む。
【００４６】
スラリーを抄紙する工程の前には、繊維原料を漂白する工程を含んでもよい。漂白工程使用する漂白剤としては、酸素系漂白剤や塩素系漂白剤等の公知の漂白剤を使用することができる。
【００４７】
１プライのトイレットペーパーウェブを得る工程は、繊維原料を含むスラリーを得る工程を含む。スラリーを得る工程においては、繊維原料を叩解する工程を含むことが好ましい。叩解工程においては、例えば、ダブルディスクリファイナー等を用いて叩解処理を施すことができる。叩解処理時には、針葉樹パルプと広葉樹パルプをそれぞれ単独で叩解してもよいし、混合させた後に叩解してもよい。
【００４８】
１プライのトイレットペーパーウェブを得る工程は、繊維原料を含むスラリーを抄紙する工程を含む。抄紙する工程で用いられる抄紙機としては、例えば、サクションブレストフォーマー（円網タイプ、長網タイプ）、ツインワイヤーフォーマー、円網フォーマー（Ｃラップ、Ｓラップ）、クレセントフォーマー等の抄紙機を挙げることができる。
【００４９】
抄紙する工程では、トイレットペーパーの長さ方向の湿潤引張強度をＴｗとし、幅方向の湿潤引張強度をＹｗとした場合、Ｔｗ／Ｙｗが１．３０以上２．６０以下となるように抄き出し水流速度／ワイヤー速度の比（ジェットワイヤー比（Ｊ／Ｗ比））を調整することが好ましい。ジェットワイヤー比とは、スラリーの供給速度とワイヤー走行速度の比であり、ジェットワイヤー比が１よりも大きい場合は、スラリーの供給速度がワイヤーの走行速度よりも速く、この場合を「押し地合」という。また、ジェットワイヤー比が１以下の場合は、スラリーの供給速度はワイヤーの走行速度よりも遅く、この場合を「引き地合」という。
【００５０】
抄紙する工程では、網状のワイヤー上に繊維原料を含むスラリーが供給されてパルプの薄層が形成される。その後、プレスパートに向かって移送されながら、パルプの薄層の水分が網の下へ抜かれることでパルプの薄層は脱水される。このような工程を脱水工程と呼ぶこともある。一般に、ワイヤーは、金属またはプラスチック製の網を環にしたものである。
【００５１】
脱水工程の後、湿紙はワイヤーからフェルトへと移動する。フェルトを介してプレスロールで圧力を加えられることにより、湿紙はさらに機械的に搾水される。これを、プレス工程あるいは搾水工程と呼ぶこともある。
【００５２】
抄紙する工程では、例えば、針葉樹パルプと広葉樹パルプを混合したパルプスラリーを抄紙して均一な１つの層として湿紙を形成する方法、もしくは、針葉樹パルプ層と広葉樹パルプ層を抄き合わせて１枚の湿紙を形成する方法などがあるが、いずれの手法を採用してもよい。
【００５３】
抄紙する工程は、搾水工程の後に乾燥工程を含む。乾燥工程は、例えば、湿紙に向かって熱風を吹き付ける工程、もしくは、湿紙をヤンキードライヤーの外周面に圧着させる工程であることが好ましい。ヤンキードライヤーによる乾燥工程では、乾燥された紙をヤンキードライヤーからドクターブレードで掻き取ることにより、ちりめん上の皺を形成させるクレープ処理を行うことが好ましい。クレープ処理により、トイレットペーパーウェブ（薄葉紙）に柔らかさやボリューム感を付与することができる。
【００５４】
乾燥工程の後には、カレンダー処理工程を含んでもよい。カレンダー処理は、例えば２本の金属ロールによるカレンダー処理、あるいは２本のロールのうち１本を弾性ロールとするソフトカレンダー処理等を挙げることができる。カレンダー処理を行う場合は、カレンダーの線圧が０．１ｋｇ／ｃｍ以上であることが好ましく、１．０ｋｇ／ｃｍ以上であることがより好ましく、２．０ｋｇ／ｃｍ以上であることがより好ましい。また、カレンダーの線圧は、１３ｋｇ／ｃｍ以下であることが好ましく、１２ｋｇ／ｃｍ以下であることがより好ましく、１１ｋｇ／ｃｍ以下であることがさらに好ましい。線圧を上記範囲内とすることにより、トイレットペーパーウェブを所望の厚みと柔らかさに調整することが容易となる。
【００５５】
カレンダー処理工程の後には、原紙巻取り工程が設けられる。原紙巻取り工程では、上記の工程を経て仕上げられたトイレットペーパーウェブ（薄葉紙）が巻取られることで、１プライの原紙巻取が得られる。この際、トイレットペーパーウェブ（薄葉紙）の第１面が原紙巻取の外周面となるように巻取ることが好ましい。
【００５６】
原紙巻取り工程の後にも、カレンダー処理工程を含んでもよい。この場合、巻き取られたトイレットペーパーウェブを一度巻き解きながらカレンダー処理を行うことができる。カレンダー処理は、例えば２本の金属ロールによるカレンダー処理、あるいは２本のロールのうち１本を弾性ロールとするソフトカレンダー処理等を挙げることができる。カレンダー処理を行う場合は、カレンダーの線圧が０．１ｋｇ／ｃｍ以上とすることが好ましく、１．０ｋｇ／ｃｍとすることがより好ましく、２．０ｋｇ／ｃｍ以上であることがより好ましい。また、カレンダーの線圧は、１３ｋｇ／ｃｍ以下とすることが好ましく、１２ｋｇ／ｃｍ以下とすることがより好ましく、１１ｋｇ／ｃｍ以下とすることがさらに好ましい。線圧を上記範囲内とすることにより、トイレットペーパーウェブを所望の厚みと柔らかさに調整することが容易となる。
【００５７】
エンボス加工は、エンボスの付与されたエンボスロールにより加圧することで行う。エンボスロールの押し込み量または押し込み圧を変更することによって、所定のエンボス高さを有するエンボス形状を形成することができる。
【００５８】
エンボス加工工程で施されるトイレットペーパー上のエンボス高さは６０μｍ以上であることが好ましく、７０μｍ以上であることがより好ましく、８０μｍ以上であることがさらに好ましく、９０μｍ以上であることが一層好ましく、１００μｍ以上であることが特に好ましい。エンボス高さの上限は特に限定されないが、例えば、２００μｍとすることができる。エンボス高さを上記範囲内に調整することにより、所望の厚みを有するトイレットペーパーが得られやすくなる。さらに、エンボス高さを上記範囲内に調整することにより、トイレットペーパーに柔らかさやボリューム感を付与することができる。
【００５９】
エンボス加工工程の後には、再度巻取り工程が設けられる。この巻取り工程においては、所定の製品長を満たすように、所定の長さ分の巻取りを行う。そして、得られた巻取を所定の幅に断裁し、トイレットペーパー製品を得る工程を含む。
【実施例】
【００６０】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【００６１】
（実施例１）
針葉樹クラフトパルプ(ＮＢＫＰ)５０質量％、広葉樹クラフトパルプ（ＬＢＫＰ）５０質量％となるようにパルプ原料を混合したパルプスラリーを、ダブルディスクリファイナーを用いてフリーネスが５９０ｍｌとなるように叩解した。
次にトイレットペーパーに含まれるパルプ原料１００質量部に対して、表１に示す割合で薬品を添加し、各成分が均一になるように十分撹拌して、パルプスラリーを調製した。
このように調製したパルプスラリーを、ツインワイヤーヤンキーマシンで抄紙し、表１に記載の線圧で１段目のカレンダー加工を行い、トイレットペーパー原紙巻取を得た。なお、抄紙の際は、トイレットペーパー製品の長さ方向の湿潤引張強度をＴｗとし、幅方向の湿潤引張強度をＹｗとした場合、Ｔｗ／Ｙｗが表１に記載の値となるよう、抄き出し水流速度／ワイヤー速度の比（Ｊ／Ｗ比）を調整した。
得られた原紙巻取を加工機にかけ、一度巻き解きながら、表１に記載の条件で２段目のカレンダー加工を行い、続けてエンボス加工を行った。エンボス加工は、エンボスの付与されたエンボスロールで加圧することで行い、ロールの押し込み量又は押し込み圧を変更することによって、表１に記載のエンボス高さとなるようにした。エンボス加工後、再度所定の長さに巻取り、得られた巻取を所定の幅に断裁することで、１プライのトイレットペーパー製品を得た。
【００６２】
（実施例２〜６）
パルプ配合比及び薬品添加率を表１に示す通りに変更し、フリーネスが表１の通りとなるように叩解条件を変更した。また、トイレットペーパー製品のＴｗ／Ｙｗが表１に記載の値となるよう、抄き出し水流速度／ワイヤー速度の比（Ｊ／Ｗ比）を調整して抄紙を行い、表１に記載の条件で１段目のカレンダー加工を行い、トイレットペーパー原紙巻取を得た。続いて表１に記載の条件でカレンダー加工及びエンボス加工を行った以外は実施例１と同様にして１プライのトイレットペーパー製品を得た。
【００６３】
（比較例１〜４）
パルプ配合比及び薬品添加率を表１に示す通りに変更し、フリーネスが表１の通りとなるように叩解条件を変更した。また、トイレットペーパー製品のＴｗ／Ｙｗが表１に記載の値となるよう、抄き出し水流速度／ワイヤー速度の比（Ｊ／Ｗ比）を調整して抄紙を行い、表１に記載の条件で１段目のカレンダー加工を行い、トイレットペーパー原紙巻取を得た。続いて表１に記載の条件でカレンダー加工及びエンボス加工を行った以外は実施例１と同様にして１プライのトイレットペーパー製品を得た。
【００６４】
（評価）
（坪量）
実施例及び比較例で得たトイレットペーパーの坪量はＪＩＳ  Ｐ  ８１２４に準拠して測定した。
【００６５】
（紙厚）
実施例及び比較例で得たトイレットペーパーの１枚の厚さは、厚さ計（ハイブリッジ製作所製）を用いて、測定子を１秒間に１ｍｍ以下の速度でサンプル上へ降ろした後、１０秒経過後の値を読み取った。トイレットペーパーの１枚の厚さは８サンプルの平均値を算出して紙厚とした。紙厚の測定は、ＩＳＯ１８７に準拠した環境（温度２３±１℃、相対湿度５０±２％）で行った。
また、実施例及び比較例で得たトイレットペーパー１０枚の紙厚は、トイレットペーパーを１０枚重ね、厚さ計（ハイブリッジ製作所製）を用いて、測定子を１秒間に１ｍｍ以下の速度でサンプル上へ降ろした後、１０秒経過後の値を読み取った。１０枚の紙厚は１０枚重ねのサンプル８箇所で厚さを測定し、その平均値を算出して１０枚の紙厚とした。
【００６６】
（密度）
実施例及び比較例で得たトイレットペーパー１０枚の密度（ｇ／ｃｍ3）は、以下の式にて計算した。
１枚の密度（ｇ／ｃｍ3）＝１枚の坪量（ｇ／ｍ2）／１枚の紙厚（μｍ）
また、実施例及び比較例で得たトイレットペーパー１０枚の密度（ｇ／ｃｍ3）は、以下の式にて計算した。ここでトイレットペーパー１０枚の坪量（ｇ／ｍ2）とは、トイレットペーパー１枚当たりの坪量（ｇ／ｍ2）に１０を乗じた、１０枚分の坪量のことを指す。
１０枚の密度（ｇ／ｃｍ3）＝１０枚の坪量（ｇ／ｍ2）／１０枚の紙厚（μｍ）
【００６７】
（比容積）
実施例及び比較例で得たトイレットペーパー１枚の比容積（ｃｍ3／ｇ）は、以下の式にて計算した。
１枚の比容積（ｃｍ3／ｇ）＝１枚の紙厚（μｍ）／１枚の坪量（ｇ／ｍ2）
また、実施例及び比較例で得たトイレットペーパー１０枚の比容積（ｃｍ3／ｇ）は、以下の式にて計算した。
１０枚の比容積（ｃｍ3／ｇ）＝１０枚の紙厚（μｍ）／１０枚の坪量（ｇ／ｍ2）
【００６８】
（製品離解繊維長）
実施例及び比較例で得たトイレットペーパーの製品離解繊維長は、製品を離解させて得られた繊維分散スラリーを繊維長測定装置カヤーニファイバーラボＶｅｒ４．０(メッツォオートメーション社製)を用いて測定した。繊維分散スラリーは、４ｇのトイレットペーパーを２００ｍｌの水に入れ、４５００ｒｐｍで離解機を運転し、十分に離解するまで攪拌させることにより得た。得られた繊維分散スラリーを０．０１質量％以上０．０２質量％以下になるように薄め、繊維長測定装置により１０ｍｌ分に含まれる繊維の投影長さを測定し、長さ加重平均繊維長を算出した。
【００６９】
（ＨＦ値の測定）
実施例及び比較例で得たトイレットペーパーのＨＦ値は、ティシューソフトネスアナライザー（Ｅｍｔｅｃ  Ｅｌｅｃｔｒｏｎｉｃ  ＧｍｂＨ社製）を用いて測定した。サンプル台に、直径１１２．８ｍｍの円形にカットしたサンプルを設置し、このサンプルに対し、ブレード付きローターを１００ｍＮの押し込み圧力をかけて上方から押し込んだ。その後、ブレード付きローターを回転数が２．０回転／秒となるように回転させ、その時の振動周波数を測定した。また、直径１１２．８ｍｍの円形にカットした別のサンプルに対し、ブレード付きローターを１００ｍＮと、６００ｍＮの圧力で押し込んだ際の上下方向の変形変位量を算出した。ＨＦ値は、振動周波数と変形変位量から、自動的に算出される値であり、計算のアルゴリズムはＴＰ  ＩＩを用いた。なお、上記の測定は、各サンプルの第１面（外面）と第２面（内面）についてそれぞれ１０回ずつ行い、第１面及び第２面について各々平均値を算出した。このようにして算出した、第１面及び第２面のＨＦ値の平均値から、ＨＦ値の平均値を算出した。
なお、上記サンプルの測定はＩＳＯ１８７に準拠した環境（温度２３±１℃、相対湿度５０±２％）で行った。また、測定の際には、付属の説明書に従い標準サンプル（ｅｍｅｔｅｃ  ｒｅｆ．２Ｘ（ｎｎ．ｎ））で校正し、アルゴリズムをＴＰ  ＩＩに設定した。計算ソフトウェアにはｅｍｅｔｅｃ  ｍｅａｓｕｒｅｍｅｎｔ  ｓｙｓｔｅｍ  ｖｅｒ．３．２２を使用した。
【００７０】
（湿潤破裂強度及び含水率）
実施例及び比較例で得たトイレットペーパーの湿潤破裂強度は、以下のようにして測定した。まずトイレットペーパーを５×５ｃｍに切り出し、６０枚重ねた試験片を作製し、重量を測定した。上記試験片を２３℃の純水に浸漬させた後、ろ紙（東洋濾紙株式会社  標準用ろ紙Ｎｏ．２６）で余分な水分を取り除き、再び重量を測定した。なお純水への浸漬から引き上げられた６０枚重ねの試験片は、破れなどの破損が無いことを確認したのち、その上下にろ紙を数枚ずつ重ねた後、垂直方向からのプレス作業により、均一な脱水を行った。垂直方向からのプレス作業は、試験片からの脱水が均一であればよく、試験片の含水率が１７０％以上２００％以下となるように適宜調節した。プレス作業後の試験片の含水率が１７０％以上２００％以下あることを確認した後、低圧型破裂試験機（熊谷理機工業株式会社製、２０２１−Ｃ）にて破裂強度（ｋＰａ）を測定した。６回の測定の平均値を算出して湿潤破裂強度とした。なお湿潤破裂強度の測定は、ＩＳＯ１８７に準拠した環境（温度２３±１℃、相対湿度５０±２％）で行った。
なお、トイレットペーパーの含水率は、下記の式により算出した。
含水率（％）＝（浸漬前後の試験片重量差）×１００／浸漬前の試験片重量
【００７１】
（乾燥引張強度）
実施例及び比較例で得たトイレットペーパーの乾燥引張強度は、横型引張試験機（熊谷理機工業株式会社製）を用いて測定した。測定は、サンプル幅１５ｍｍ、スパン長１００ｍｍ、引張速度５０ｍｍ／分の条件で実施した。６回の測定の平均値を算出して乾燥引張強度とした。なお、乾燥引張強度の測定は、ＩＳＯ１８７に準拠した環境（温度２３±１℃、相対湿度５０±２％）で行った。
【００７２】
（伸び率）
実施例及び比較例で得たトイレットペーパーの伸び率は、横型引張試験機（熊谷理機工業株式会社製）を用いて測定した。測定は、サンプル幅１５ｍｍ、スパン長１００ｍｍ、引張速度５０ｍｍ／分の条件で実施した。６回の測定の平均値を算出して伸び率とした。なお、伸び率の測定は、ＩＳＯ１８７に準拠した環境（温度２３±１℃、相対湿度５０±２％）で行った。
伸び率（％）は以下の式により算出した。
伸び率（％）＝試料の伸び量（ｍｍ）×１００／スパン長（ｍｍ）
【００７３】
（湿潤引張強度）
実施例及び比較例で得たトイレットペーパーの湿潤引張強度は、横型引張試験機（熊谷理機工業株式会社製）を用いて測定した。測定は、サンプル幅１５ｍｍ、スパン長１００ｍｍとし、６枚重ねたサンプル中央部に０．１ｍｌの水を滴下し１秒後、引張速度５０ｍｍ／分の条件で実施した。６回の測定の平均値を算出して湿潤引張強度とした。なお、湿潤引張強度の測定は、ＩＳＯ１８７に準拠した環境（温度２３±１℃、相対湿度５０±２％）で行った。
【００７４】
（水解性）
実施例及び比較例で得たトイレットペーパーの水解性はＪＩＳ  Ｐ  ４５０１に準拠して測定した。測定は５回行い、平均値を算出して水解性とした。
【００７５】
（エンボス高さ）
実施例及び比較例で得たトイレットペーパーのエンボス高さは以下のように測定した。まず、高精度形状測定システムＫＳ−１１００（ＫＥＹＥＮＣＥ社製）を用いて、トイレットペーパーの第２面にあたる面の高さデータを１μｍの解像度で取得した。取得範囲は１ｃｍ角とし、画像取得ピッチは１０μｍとした。次いで、取得した画像データを、画像解析ソフトＩＯＭａｔｅ２００７（株式会社アイ・スペック社製）に読み込み、得られた高さデータを２５６階調に分級した。穴などの欠陥部のデータを除去した後、横軸に階調、縦軸にデータの個数をとったグラフを作成した。作成したグラフについて、前後２点の合計５点で移動平均を取りグラフを描きなおし、新たに描きなおされたグラフの各点における、求める点とその前の点の２点の値を用いて算出した。得られた傾きのデータについて、前後３点の計７点で移動平均を取り、横軸を階調、縦軸を移動平均取得後の傾きとして、さらに別のグラフを作成した。得られた傾きのグラフの最下点以降の部分で最初に迎える変曲点の位置を目視判断し、その位置の横軸の階調を閾値として定めた。次いで、定めた閾値を下回る部分について高さデータの加重平均を行い、得られた平均値を「非エンボス部分の平均高さ」とした。また、定めた閾値以上の部分についても高さデータの加重平均を行い、得られた平均値を「エンボス部分の平均高さ」とする。「エンボス部分の平均高さ」−「非エンボス部分の平均高さ」によって求められる値をエンボス高さとして定め、算出した。
【００７６】
（官能評価：柔らかさ）
実施例及び比較例で得たトイレットペーパーの柔らかさについては、下記の評価基準で評価を行った。具体的には、実施例及び比較例で得たトイレットペーパーを、５０人に触ってもらい、トイレットペーパーの柔らかさについて４段階で評価を行った。表１に示した記号は下記の意味を示す。
＜柔らかさ＞
◎：特に優れている
○：優れている
△：やや劣る
×：劣る
【００７７】
（官能評価：湿潤時の丈夫さ）
実施例及び比較例で得たトイレットペーパーの湿潤時の丈夫さについては、下記の評価基準で評価を行った。具体的には、実施例及び比較例で得たトイレットペーパーを１０×１０ｃｍに切り出して５枚重ね、スポイトを用いて中央部付近に０．５ｍｌの水を滴下した。湿潤状態の同サンプルを、手の甲に数回擦り付けたときの丈夫さについて４段階で評価を行った。表１に示した記号は下記の意味を示す。
＜湿潤時の丈夫さ＞
◎：特に丈夫である
○：丈夫である
△：やや丈夫さに劣る
×：丈夫さに劣る
【００７８】
（官能評価：詰まりにくさ）
実施例及び比較例で得たトイレットペーパーの詰まりにくさについては、下記の評価基準で評価を行った。具体的には、実施例及び比較例で得たトイレットペーパーを、３０人にトイレで使用してもらい、水を流したときの詰まりにくさを４段階で評価を行った。表１に示した記号は下記の意味を示す。
＜詰まりにくさ＞
◎：特に詰まりにくい
○：詰まりにくい
△：やや詰まりやすい
×：詰まりやすい
【００７９】
（官能評価：水洗時のほぐれ易さ）
実施例及び比較例で得たトイレットペーパーの水洗時のほぐれ易さについては、下記の評価基準で評価を行った。具体的には、実施例及び比較例で得たトイレットペーパーを、３０人にトイレで使用してもらい、水を流したときのほぐれ易さを４段階で評価を行った。表１に示した記号は下記の意味を示す。
＜詰まりにくさ＞
◎：特にほぐれやすい
○：ほぐれやすい
△：ややほぐれにくい
×：ほぐれにくい
【００８０】
（官能評価：ボリューム感）
実施例及び比較例で得たトイレットペーパーのボリューム感については、下記の評価基準で評価を行った。具体的には、実施例及び比較例で得たトイレットペーパーを、５０人に触ってもらい、トイレットペーパーのボリューム感について４段階で評価を行った。表１に示した記号は下記の意味を示す。
＜ボリューム感＞
◎：特にボリューム感が優れている
○：ボリューム感が優れている
△：ややボリューム感が劣る
×：ボリューム感が劣る
【００８１】
【表１】
2019088454.tif 000003
【００８２】
【表２】
2019088454.tif 000004
【００８３】
実施例で得られたトイレットペーパーにおいては、柔らかさ、湿潤時の丈夫さ及び水洗時に詰まりにくいという特性の全てが達成されていた。
また、実施例１、３、５及び６では、水洗時のほぐれ易さが特に優れており、実施例２及び４ではボリューム感が特に優れていた。
【符号の説明】
【００８４】
１      トイレットペーパーウェブ
２      第１面
４      第２面
１０    トイレットペーパー
Ｐ      外周面
Ｑ      内周面
【図１】
2019088454.tif 000005